(57)【特許請求の範囲】
【請求項１】
炭化タングステン基超硬合金からなる工具基体の表面に、
（ａ）下部層が、０．１〜２μｍの合計平均層厚を有する化学蒸着で形成された、粒状結晶組織のＴｉの炭化物層、窒化物層、炭窒化物層のうちの少なくとも１層、
（ｂ）中間層が、０．５〜３μｍの平均層厚を有する化学蒸着で形成された粒状結晶組織のＴｉとＷの複合炭窒酸化物層、
（ｃ）上部層が、２〜２０μｍの平均層厚を有する化学蒸着で形成された、縦長成長結晶組織のＴｉの炭窒化物層、
（ｄ）最表面層が、０．２〜１５μｍの平均層厚を有する化学蒸着で形成された酸化アルミニウム層、
以上（ａ）〜（ｄ）で構成された硬質被覆層を形成してなる表面被覆切削工具。
【請求項２】
請求項１記載の表面被覆切削工具において、
上記（ｃ）の縦長成長結晶組織のＴｉの炭窒化物層と、上記（ｄ）の酸化アルミニウム層との間に、０．１〜３μｍの平均層厚を有する化学蒸着で形成された粒状結晶組織のＴｉの炭化物層、窒化物層、炭窒化物層、炭酸化物層、炭窒酸化物層のうちの少なくとも１層からなる密着層を介在してなる請求項１に記載の表面被覆切削工具。
【発明の詳細な説明】
【技術分野】
【０００１】
この発明は、合金工具鋼や軸受け鋼の焼入れ材などの高硬度鋼を、高い発熱を伴う高速切削条件で切削加工を行った場合にも、硬質被覆層がすぐれた皮膜強度を備えるとともにすぐれた耐熱塑性変形性を示し、長期の使用に亘ってすぐれた耐摩耗性を発揮する表面被覆切削工具（以下、被覆工具という）に関するものである。
【背景技術】
【０００２】
従来、切削工具の工具基体材料としては、ＷＣ、Ｃｏ、Ｃｒの炭化物、Ｔｉ，Ｚｒ，Ｖ，Ｔａ，Ｎｂの炭化物、窒化物、炭窒化物等をその構成成分として含有する、炭化タングステン基（以下、ＷＣ基で示す）超硬合金がよく知られており、
また、上記ＷＣ基超硬合金からなる工具基体表面に、
（ａ）下部層が、粒状結晶組織（以下、粒状という）のＴｉの炭化物（ＴｉＣ）層、窒化物（ＴｉＮ）層、炭窒化物（ＴｉＣＮ）層、炭酸化物（ＴｉＣＯ）層、窒酸化物（ＴｉＮＯ）層、炭窒酸化物（ＴｉＣＮＯ）層のうちの少なくとも１層からなるＴｉ化合物層、
（ｂ）上部層が、縦長成長結晶組織のＴｉの炭窒化物（以下、ｌ−ＴｉＣＮで示す）層、
（ｃ）最表面層が、酸化アルミニウム（以下、Ａｌ２Ｏ３で示す）層、
以上（ａ）〜（ｃ）で構成された硬質被覆層を化学蒸着で全体平均層厚２．５〜３０μｍの厚さで形成してなる被覆工具（以下、従来被覆工具という）も知られ、そして、この従来被覆工具は、すぐれた耐摩耗性、耐剥離性を発揮することが知られている。
また、上記の従来被覆工具におけるｌ−ＴｉＣＮ層は、例えば、通常の化学蒸着装置にて、反応ガスとして有機炭窒化物を含む混合ガスを使用し、７００〜９５０℃の中温温度域で化学蒸着することにより形成することができ、そしてこれがすぐれた高温強度を有することも知られている。
【特許文献１】特開平６−３１５０３号公報
【特許文献２】特開平６−８０１０号公報
【発明の開示】
【発明が解決しようとする課題】
【０００３】
近年の切削装置の高性能化はめざましく、一方で切削加工に対する省力化、省エネ化、高能率化、低コスト化の要求は強く、これに伴い、切削加工は一段と過酷な条件下で行われる傾向にあり、被覆工具の長寿命化を図るため、最表面のＡｌ２Ｏ３層を厚膜化する試みもなされているが、上記従来被覆工具は、これを鋼や鋳鉄などの通常の条件での連続切削や断続切削に用いた場合には特段の問題は生じないが、特にこれを合金工具鋼や軸受け鋼の焼入れ材などの高硬度鋼の高熱発生を伴う高速切削条件で用いた場合には、被覆工具の耐熱塑性変形性が不十分であるとともに皮膜強度も十分でないため偏摩耗を生じやすく、その結果、例えＡｌ２Ｏ３層を厚膜化しても十分な耐摩耗性を発揮することができず、比較的短時間で使用寿命に至るのが現状である。
【課題を解決するための手段】
【０００４】
そこで、本発明者等は、上述のような観点から、上記の従来被覆工具のチッピングを発生することなく、耐熱塑性変形性、耐摩耗性の向上をはかるべく、硬質被覆層の構成層であるＴｉ化合物層のうちの、特に、ＴｉＣＮＯ層、に着目し、研究を行った結果、以下のような知見を得た。
（ａ）従来被覆工具では、特に、切削加工時の耐熱塑性変形性を高めるために、その工具基体材料の成分としてＣｒを含有するものが多用されており、Ｃｒ成分を含有する基体からなる被覆工具は、Ｃｒ成分を含有しないものに比し、すぐれた耐熱塑性変形性を備え、その結果として、鋼や鋳鉄などの通常条件下での切削加工では、すぐれた耐摩耗性を示すようになってきている。
しかし、このような被覆工具、特に、耐摩耗性向上、長寿命化のためにＡｌ２Ｏ３層の厚膜化を図った被覆工具においては、化学蒸着により硬質被覆層を形成する際、蒸着装置内に配置された工具基体も長時間高温に曝されるため、工具基体を構成する成分元素の拡散が生じ、特に、高温強度、耐熱塑性変形性等を向上させるためにＣｒ酸化物、Ｃｒ炭化物等のＣｒ成分を含有させたＷＣ基超硬合金の場合には、工具基体表面に蒸着形成されたＴｉ化合物層（例えば、粒状結晶組織のＴｉＮ層（以下、粒状ＴｉＮ層という））へのＣｒの拡散が生じ、しかも、粒状ＴｉＮ層にはＣｒの拡散を抑制する機能がないため、上部層（ｌ−ＴｉＣＮ層）にまでＣｒが拡散し、その結果、上部層（ｌ−ＴｉＣＮ層）において高温硬さの低下が生じ、同時に、工具基体中のＣｒ量が基体表面で減少し、そして、工具基体に形成されたこの低Ｃｒ領域は耐熱塑性変形性に劣るため、被覆工具には偏摩耗等が生じやすくなり、耐摩耗性が大幅に低下するため、Ａｌ２Ｏ３層の厚膜化を行ったとしても、被覆工具の耐摩耗性向上、長寿命化を達成することは非常に困難である。
（ｂ）そこで、硬質被覆層の下部層を、粒状ＴｉＮ層あるいは粒状ＴｉＣＮ層からなる層とし、該下部層と、ｌ−ＴｉＣＮ層からなる上部層との間に、粒状ＴｉＣＮＯ層のＴｉの一部をＷで置換した粒状結晶組織のＴｉとＷの複合炭窒酸化物（以下、粒状ＴｉＷＣＮＯという）層を中間層として蒸着形成すると、この粒状ＴｉＷＣＮＯ層は、粒状ＴｉＣＮＯ層に比して皮膜強度が向上し、さらに、粒状ＴｉＷＣＮＯ層はＣｒの拡散抑制作用を有するため、工具基体が高温で長時間曝されたとしても、工具基体からのＣｒ成分の拡散を抑え、したがって、Ｃｒ成分がｌ−ＴｉＣＮ層（上部層）へ拡散することが防止され、その結果として、ｌ−ＴｉＣＮ層の硬度低下が抑えられ、同時に、工具基体からＣｒが拡散することによって生じていた工具基体表面近傍の低Ｃｒ領域の形成も防止されるため、工具基体自体の耐熱塑性変形性の低下も防止される。
（ｃ）さらに、上部層である上記ｌ−ＴｉＣＮ層と、最表面層であるＡｌ２Ｏ３層の間に、粒状結晶組織のＴｉ化合物層（例えば、粒状結晶組織のＴｉＣ層、ＴｉＮ層、ＴｉＣＮ層、ＴｉＣＯ層、ＴｉＣＮＯ層）を、０．１〜３μｍの合計層厚で蒸着形成し、密着層として介在させると、上記ｌ−ＴｉＣＮ層と、最表面層であるＡｌ２Ｏ３層の密着性が向上するようになり、この結果、被覆工具は高硬度鋼の切削においても、硬質被覆層の層間剥離の発生およびチッピングの発生がなく、すぐれた切削性能を長期に亘って発揮する。
（ｄ）したがって、炭化タングステン基超硬合金からなる工具基体の表面に、粒状ＴｉＮ層あるいは粒状ＴｉＣＮ層からなる下部層と、粒状ＴｉＷＣＮＯ層からなる中間層と、ｌ−ＴｉＣＮ層からなる上部層と、必要により、粒状Ｔｉ化合物層を密着層として介在させ、その上に、Ａｌ２Ｏ３層からなる最表面層を硬質被覆層として蒸着形成した被覆工具は、たとえ、高温で長時間曝されたとしても、工具基体からの上部層側へのＣｒの拡散が抑制され、そのため、工具基体表面近傍の低Ｃｒ領域の形成による耐熱塑性変形性の低下が防止され、また、ｌ−ＴｉＣＮ層の硬度低下も防止され、さらに、粒状ＴｉＷＣＮＯ層がすぐれた皮膜強度を有することと相俟って、合金工具鋼や軸受け鋼の焼入れ材などの高硬度鋼の高速切削に用いた場合であっても、すぐれた耐熱塑性変形性を示すとともに長期にわたってすぐれた耐摩耗性を発揮するようになる。
【０００５】
この発明は、上記の研究結果に基づいてなされたものであって、
「（１）  炭化タングステン基（ＷＣ基）超硬合金からなる工具基体の表面に、
（ａ）下部層が、０．１〜２μｍの合計平均層厚を有する化学蒸着で形成された、粒状結晶組織のＴｉの炭化物層（粒状ＴｉＣ層）、Ｔｉの窒化物層（粒状ＴｉＮ層）、Ｔｉの炭窒化物層（粒状ＴｉＣＮ層）のうちの少なくとも１層、
（ｂ）中間層が、０．５〜３μｍの平均層厚を有する化学蒸着で形成された粒状結晶組織のＴｉとＷの複合炭窒酸化物層（粒状ＴｉＷＣＮＯ層）、
（ｃ）上部層が、２〜２０μｍの平均層厚を有する化学蒸着で形成された、縦長成長結晶組織のＴｉの炭窒化物層（ｌ−ＴｉＣＮ層）、
（ｄ）最表面層が、０．２〜１５μｍの平均層厚を有する化学蒸着で形成された酸化アルミニウム層（Ａｌ２Ｏ３層）、
以上（ａ）〜（ｄ）で構成された硬質被覆層を形成してなる表面被覆切削工具（被覆工具）。
（２）  前記（１）記載の表面被覆切削工具（被覆工具）において、
上記（ｃ）の縦長成長結晶組織のＴｉの炭窒化物層（ｌ−ＴｉＣＮ層）と、上記（ｄ）の酸化アルミニウム層（Ａｌ２Ｏ３層）との間に、０．１〜３μｍの平均層厚を有する化学蒸着で形成された粒状結晶組織のＴｉの炭化物層（粒状ＴｉＣ層）、窒化物層（粒状ＴｉＮ層）、炭窒化物層（粒状ＴｉＣＮ層）、炭酸化物層（粒状ＴｉＣＯ層）、炭窒酸化物層（粒状ＴｉＣＮＯ層）のうちの少なくとも１層からなる密着層を介在してなる前記（１）記載の表面被覆切削工具（被覆工具）。」
に特徴を有するものである。
【０００６】
つぎに、この発明の被覆工具について、詳細に説明する。
（ａ）工具基体（ＷＣ基超硬合金）
ＷＣ基超硬合金からなる工具基体は、通常、硬質相成分と結合相成分からなり、硬質相の主要構成成分としてはＷＣを含有し、これに加えてさらに、周期律表の４ａ、５ａ、６ａ族の金属炭化物、窒化物、炭窒化物を含有し、また、結合相の主要構成成分としては、鉄族金属元素の少なくとも１種、特にＣｏ、を含有し、これらの構成成分からなるＷＣ基超硬合金は硬質材料であってすぐれた耐摩耗性を有するが、Ｃｒの炭化物、窒化物、炭窒化物が含有されている場合には、工具基体表面へ硬質被覆層を蒸着形成する際、特に、厚膜Ａｌ２Ｏ３層を形成するような場合、長時間高温に曝されるため、Ｃｒが硬質被覆層中へ拡散し、工具基体の表面近傍には低Ｃｒ領域が形成され、工具基体の耐熱塑性変形性が低下して偏摩耗を生じやすくなり、結果として被覆工具の耐摩耗性が劣化し、一方、硬質被覆層中に拡散Ｃｒが含有されることにより、硬質被覆層の高温強度は増大するが、その反面、特に、ｌ−ＴｉＣＮ層の高温硬さが低下し、これも被覆工具の耐摩耗性低下の原因となる。
【０００７】
しかし、この発明では、硬質被覆層の中間層として、それ自体高温強度にすぐれ、さらに、Ｃｒの拡散抑制作用を有する粒状ＴｉＷＣＮＯ層を蒸着形成したことによって、ＷＣ基超硬合金からなる工具基体の構成成分としてＣｒ成分を含有する工具基体であっても、これを高温下で長時間曝したとしても、特にＣｒの拡散防止が図られることにより、被覆工具の耐熱塑性変形性の低下を防止されるとともに、耐摩耗性の維持向上が図られる。
（ｂ）下部層（粒状ＴｉＣ層、粒状ＴｉＮ層、粒状ＴｉＣＮ層）
粒状ＴｉＣ層、粒状ＴｉＮ層、粒状ＴｉＣＮ層からなる下部層は、それ自体が高温強度を有し、これの存在によって硬質被覆層が高温強度を具備するようになるほか、工具基体と中間層である粒状ＴｉＷＣＮＯ層のいずれにも強固に密着し、よって硬質被覆層の工具基体に対する密着性向上に寄与する作用をもつが、その合計平均層厚が０．１μｍ未満では、前記作用を十分に発揮させることができず、一方その合計平均層厚が２μｍを越えると、特に高硬度鋼の高速切削でチッピングを起し易くなることから、その合計平均層厚を０．１〜２μｍと定めた。
（ｃ）中間層（粒状ＴｉＷＣＮＯ層）
通常の化学蒸着装置にて、
反応ガス組成：容量％で、ＴｉＣｌ４：３〜１０％、ＷＣｌ６：０．５〜５％、ＣＯ：０．５〜２％、ＣＨ４：１〜３％、Ｎ２：１０〜２０％、Ｈ2：残り、
反応雰囲気温度：  ９００〜１０２０  ℃、
反応雰囲気圧力：  ７〜２０ｋＰａ、
の条件で化学蒸着を行うと、平均層厚が０．５〜３μｍの粒状結晶構造のＴｉＷＣＮＯ層を蒸着形成できるが、この粒状ＴｉＷＣＮＯ層は、粒状ＴｉＣＮＯ層に比して、すぐれた皮膜強度を有し、さらに、Ｃｒの拡散抑制機能を有するため、硬質被覆層の化学蒸着時に、Ｃｒ成分が工具基体から硬質被覆層側へと拡散し、工具基体の表面近傍に低クロム領域が形成されることによる耐熱塑性変形性の低下を防止すると同時に、粒状ＴｉＷＣＮＯ層の上面に設けられたｌ−ＴｉＣＮ層中へＣｒが拡散し、含有されることによるｌ−ＴｉＣＮ層の硬度低下を防止し、その結果として、被覆工具の偏摩耗の発生を防ぎ、もって、高い発熱を伴う高硬度鋼の高速切削加工における被覆工具の耐摩耗性向上、長寿命化に寄与する。
【０００８】
粒状ＴｉＷＣＮＯ層におけるＷ成分の含有割合は、Ｔｉとの合量に占めるＷの含有割合（Ｗ／（Ｔｉ＋Ｗ））で０．０１〜０．２（但し、原子比）が望ましく、Ｗ含有割合が０．２を超えると、粒状ＴｉＷＣＮＯ層上面に蒸着形成されているｌ−ＴｉＣＮ層中へＣｒが拡散を生じやすくなり、その結果として、ｌ−ＴｉＣＮ層の高温硬度が低下傾向を示すようになり、一方、Ｗ含有割合が０．０１未満になると、Ｗを含有させたことによる粒状ＴｉＷＣＮＯ層の皮膜強度向上効果を望めなくなることから、Ｔｉとの合量に占めるＷの含有割合（Ｗ／（Ｔｉ＋Ｗ））は０．０１〜０．２（但し、原子比）とすることが望ましい。
【０００９】
また、粒状ＴｉＷＣＮＯ層の平均層厚が０．５μｍ未満では、Ｃｒの拡散抑制作用が十分に機能せず、皮膜強度向上効果も少なく、また、その平均層厚が３μｍを超えると、チッピングを発生する恐れがあるので、粒状ＴｉＷＣＮＯ層の平均層厚は０．５〜３μｍと定めた。
（ｄ）上部層（ｌ−ＴｉＣＮ層）
上部層としての、縦長成長結晶組織を有するｌ−ＴｉＣＮ層は、例えば、通常の化学蒸着装置にて、
反応ガス組成：容量％で、ＴｉＣｌ４：２〜１０％、ＣＨ３ＣＮ：０．５〜３％、Ｎ２：１０〜３０％、Ｈ2：残り、
反応雰囲気温度：８００〜９００℃、
反応雰囲気圧力：６〜２０ｋＰａ、
の条件で蒸着形成されるが、粒状ＴｉＣＮ層に比して、一段とすぐれた高温強度を具備するため、高硬度鋼の高速切削加工における耐チッピング性の向上に寄与する。
【００１０】
そして、上記ｌ−ＴｉＣＮ層の平均層厚が２μｍ未満では、高温強度向上効果が少なく、また、平均層厚が２０μｍを超えるとチッピングを発生しやすくなることから、ｌ−ＴｉＣＮ層の平均層厚を２〜２０μｍと定めた。
（ｅ）密着層（粒状Ｔｉ化合物層）
上部層である上記ｌ−ＴｉＣＮ層と、最表面層であるＡｌ２Ｏ３層の間に、粒状結晶組織のＴｉ化合物層（例えば、粒状結晶組織のＴｉＣ層、ＴｉＮ層、ＴｉＣＮ層、ＴｉＣＯ層、ＴｉＣＮＯ層）を０．１〜３μｍの合計層厚で蒸着形成し、密着層として介在させると、上記ｌ−ＴｉＣＮ層と、最表面層であるＡｌ２Ｏ３層の密着性が向上するようになり、この結果、被覆工具は高硬度鋼の高速切削においても、硬質被覆層の層間剥離の発生およびチッピングの発生がなく、すぐれた切削性能を長期に亘って発揮する。
（ｆ）最表面層（Ａｌ２Ｏ３層）
Ａｌ２Ｏ３層からなる上部層は、すぐれた高温硬さと耐熱性を有し、硬質被覆層の耐摩耗性向上に寄与するが、その平均層厚が０．２μｍ未満では、硬質被覆層に十分な耐摩耗性を発揮せしめることができず、一方その平均層厚が１５μｍを越えて厚くなりすぎると、チッピングが発生し易くなることから、その平均層厚を０．２〜１５μｍと定めた。
【００１１】
なお、切削工具の使用前後の識別を目的として、黄金色の色調を有するＴｉＮ層を、必要に応じて蒸着形成してもよいが、この場合の平均層厚は０．１〜１μｍでよく、これは０．１μｍ未満では、十分な識別効果が得られず、一方前記ＴｉＮ層による前記識別効果は１μｍまでの平均層厚で十分であるという理由からである。
【発明の効果】
【００１２】
この発明の被覆工具は、硬質被覆層の中間層として形成した粒状ＴｉＷＣＮＯ層が、それ自身すぐれた皮膜強度を有するとともに、ＷＣ基超硬合金からなる工具基体の構成成分であるＣｒの拡散を抑制することにより、工具基体表面近傍に低クロム領域が形成されることを防止し、拡散によりｌ−ＴｉＣＮ層中にＣｒが拡散・含有されることを防止し、もって、高い発熱を伴い高硬度鋼の高速切削加工に用いた場合でも、被覆工具のすぐれた耐摩耗性が長期の使用に亘って確保されるものである。
【発明を実施するための最良の形態】
【００１３】
つぎに、この発明の被覆工具を実施例により具体的に説明する。
【実施例】
【００１４】
原料粉末として、いずれも１〜３μｍの平均粒径を有するＷＣ粉末、ＴｉＣ粉末、ＺｒＣ粉末、ＶＣ粉末、ＴａＣ粉末、ＮｂＣ粉末、Ｃｒ3Ｃ2粉末、ＴｉＮ粉末、ＴａＮ粉末、およびＣｏ粉末を用意し、これら原料粉末を、表１に示される配合組成に配合し、さらにワックスを加えてアセトン中で２４時間ボールミル混合し、減圧乾燥した後、９８ＭＰａの圧力で所定形状の圧粉体にプレス成形し、この圧粉体を５Ｐａの真空中、１３７０〜１４７０℃の範囲内の所定の温度に１時間保持の条件で真空焼結し、焼結後、切刃部にＲ：０．０７ｍｍのホーニング加工を施すことによりＩＳＯ・ＣＮＭＧ１２０４０８に規定するインサート形状をもったＷＣ基超硬合金製の工具基体Ａ〜Ｆをそれぞれ製造した。
【００１５】
つぎに、これらの工具基体Ａ〜Ｆの表面に、通常の化学蒸着装置を用い、硬質被覆層の下部層として、粒状ＴｉＣ層、粒状ＴｉＮ層、粒状ＴｉＣＮ層のうちの少なくとも１層を表２に示される条件、かつ、表３に示される組み合わせ、目標層厚で蒸着形成し、
ついで、中間層としての粒状ＴｉＷＣＮＯ層を、表２に示される条件にて、表３に示される目標層厚で蒸着形成し、
ついで、上部層としてのｌ−ＴｉＣＮ層を、表２に示される条件にて、表３に示される目標層厚で蒸着形成し、
ついで、密着層としての粒状Ｔｉ化合物層を、表２に示される条件にて、表３に示される組み合わせ、目標層厚で蒸着形成し、
さらに、最表面層としてのＡｌ２Ｏ３層を、表２に示される条件にて、表３に示される目標層厚で蒸着形成して本発明被覆工具１〜１３をそれぞれ製造した。
【００１６】
なお、中間層としての粒状ＴｉＷＣＮＯ層に含有されるＴｉとの合量に占めるＷの含有割合（Ｗ／（Ｔｉ＋Ｗ））を表２に目標Ｗ量として示す。
【００１７】
また、比較の目的で、硬質被覆層の中間層として、粒状ＴｉＣＮＯ層を表２に示される条件で、表４に示される目標層厚で蒸着形成した以外は、実施例と同様にして、表２に示される条件で、表４に示される下部層、上部層、密着層、最表面層を、表４に示される目標層厚で蒸着形成することにより比較被覆工具１〜１３をそれぞれ製造した。
【００１８】
なお、本発明被覆工具１〜１３および比較被覆工具１〜１３のうちの一部については、密着層の蒸着は行わなかった。
【００１９】
そして、上記の本発明被覆工具１〜１３および従来被覆工具１〜１３について、これの硬質被覆層の構成層を電子線マイクロアナライザー（ＥＰＭＡ）およびオージェ分光分析装置を用いて観察（層の縦断面を観察）したところ、いずれも目標組成と実質的に同じ組成を有することが確認された。
【００２０】
また、これらの被覆工具の硬質被覆層の構成層の厚さを、走査型電子顕微鏡を用いて測定（同じく縦断面測定）したところ、いずれも目標層厚と実質的に同じ平均層厚（５点測定の平均値）を示した。
【００２１】
つぎに、上記の各種の被覆工具をいずれも工具鋼製バイトの先端部に固定治具にてネジ止めした状態で、本発明被覆工具１〜１３および従来被覆工具１〜１３について、
被削材：ＪＩＳ・ＳＫＤ１１（ＨＲＣ：６０）の丸棒、
切削速度：  ２００  ｍ／ｍｉｎ、
切り込み：  １．０  ｍｍ、
送り：  ０．１３  ｍｍ／ｒｅｖ、
切削時間：  ５  分、
の条件（切削条件Ａ）での合金工具鋼の乾式高速連続切削試験（通常の切削速度は、１２０ｍ／ｍｉｎ）、
被削材：ＪＩＳ・ＳＫＤ１１（ＨＲＣ：５３）の丸棒、
切削速度：  ２００  ｍ／ｍｉｎ、
切り込み：  １．５  ｍｍ、
送り：  ０．１５  ｍｍ／ｒｅｖ、
切削時間：  ５  分、
の条件（切削条件Ｂ）での合金工具鋼の乾式高速連続切削試験（通常の切削速度は、１５０ｍ／ｍｉｎ）、
被削材：ＪＩＳ・ＳＵＪ２（ＨＲＣ：４５）の丸棒、
切削速度：  ２５０  ｍ／ｍｉｎ、
切り込み：  １．０  ｍｍ、
送り：  ０．２０  ｍｍ／ｒｅｖ、
切削時間：  ５  分、
の条件（切削条件Ｃ）での軸受鋼の乾式高速連続切削試験（通常の切削速度は、１２０ｍ／ｍｉｎ）、
を行い、いずれの切削試験でも切刃の逃げ面摩耗幅を測定した。この測定結果を表６に示した。
【００２２】
【表１】
0005077759.tif 000002
【００２３】
【表２】
0005077759.tif 000003
【００２４】
【表３】
0005077759.tif 000004
【００２５】
【表４】
0005077759.tif 000005
【００２６】
【表５】
0005077759.tif 000006
表３〜５に示される結果から、本発明被覆工具１〜１３は、硬質被覆層の中間層が粒状ＴｉＷＣＮＯ層で構成されていることから、高い発熱を伴う高硬度鋼の高速切削加工でも、前記粒状ＴｉＷＣＮＯ層が一段とすぐれた皮膜強度を備えるとともに、基体からのＣｒ拡散抑制作用を有するので、基体の耐熱塑性変形性の低下はなく、また、ｌ−ＴｉＣＮ層における硬度の低下もなく、すぐれた耐摩耗性を示すのに対して、硬質被覆層の中間層が粒状ＴｉＣＮＯ層で構成されている比較被覆工具１〜１３においては、硬質被覆層の強度が不十分であり、さらに、基体の表面にＣｒ欠乏層が生じるため耐熱塑性変形性に劣り、加えて、ｌ−ＴｉＣＮ層の硬度低下も生じるため、高硬度鋼の高速切削加工では耐摩耗性に劣り、比較的短時間で使用寿命に至ることが明らかである。
【００２７】
上述のように、この発明の被覆工具は、各種鋼や鋳鉄などの通常の条件での連続切削や断続切削は勿論のこと、大きな発熱を伴う、合金工具鋼や軸受け鋼の焼入れ材などの高硬度鋼の高速切削加工でも、チッピングの発生もなくすぐれた耐摩耗性を示し、長期に亘ってすぐれた切削性能を発揮するものであるから、切削装置の高性能化並びに切削加工の省力化および省エネ化、さらに低コスト化に十分満足に対応できるものである。